반도체 제조 공정에서 최근 적용 중인 3차원 수직 적층형 낸드(3D V-NAND) 플래시 메모리 소자 제조 공정을 일예로 들면, 기판에 다층 절연막(산화막, 질화막)을 32층(64번 증착)으로 적층하고 이 중 질화막만을 선택적으로 제거한 후, 트랜지스터의 게이트 물질을 증착하여 소자를 형성하게 된다.이 때, 다층 절연막(O/N)에서 질화막만을 선택적으로 제거하기 위해서는 먼저 적층된 절연막을 수직으로 관통하는 좁고 긴 홀(contact hole, plug)을 만들어야 한다. 이를 위해 절연막 상부에 탄소막 하드마스크를 증착하고 식각을 진행하게 되는데, 향후 상기 절연막의 적층 수가 48층, 64층 등으로 계속 증가할수록 하드마스크의 내식각성이 증가될 것이 요구된다.이와 같이, 하드마스크의 내식각성을 증가시키기 위해서는, 박막의 두께를 증가시키든가 박막의 식각 선택비를 증가시키는 방식을 주로 사용하는데, 박막의 두께를 증가시키는 방식은 패턴 종횡비(A/R; aspect ratio)를 증가시켜 하층막 패터닝을 곤란하게 하는 문제점이 있기 때문에, 최근에는 박막의 식각 선택비를 증가시키는 방식으로 기술개발이 이루어지는 추세이다.이에 따라, 하기 [선행기술문헌1]에는 비정질 탄소막 하드마스크에 도펀트(dopant)를 주입하여 식각 선택비를 증가시키고자 하는 기술이 개시되어 있으나, 이와 같이 박막 전체에 도펀트가 주입된 하드마스크는 식각 후 제거가 어려운 문제점이 있다.상기 [선행기술문헌1]의 문제점을 해결하기 위하여, [선행기술문헌2]에는 도펀트가 도핑(doping)된 박막과 도핑되지 않은 박막을 교대로 형성하는 기술이 개시되어 있다.그러나, 상기 [선행기술문헌2]의 경우, 비정질 탄소막 하드마스크를 다층막 구조로 형성하기 위해 플라즈마 발생 전원을 단속(ON/OFF)하는 방식을 사용하기 때문에, 반복되는 플라즈마 점화(ignition) 시 양극 간 전류 흐름으로 인한 아킹(arcing) 현상이나 플라즈마가 불규칙적으로 명멸(flickering)하는 현상 등이 빈발하여 공정 불안정성을 초래하는 문제점이 있었다.또한, 상기와 같이 플라즈마 발생 전원의 단속 방식에 의한 증착 공정은 얇은 박막의 구현이 어려워 각 층이 두껍게 증착되므로, 이후 식각 공정에서 각 층간 식각율의 차이로 패턴 측벽에 나타나는 요철 형상(sidewall roughness)의 불량이 더욱 심각해지고, 이에 따라 하층막의 식각 패턴에도 동일한 형상의 불량이 전사되는 경우가 빈번하다. 따라서, 상기 방법들은 최근 더욱 심각히 요청되는 비정질 탄소막 하드마스크 물질의 식각 선택비 증가에 대응하기에 여전히 미흡한 실정이다.   [선행기술문헌1] 일본공개특허 JP 2013-524508 (2013. 6. 17 공개)[선행기술문헌2] 한국공개특허 KR 2011-0063386 (2011. 6. 10 공개).
이 문장들은 임의의 순서로 섞여 있습니다. 모든 문장을 활용하여 원본 단락의 순서와 내용을 올바른 순서로 재구성하세요.
#문장 리스트: ['6.', '이를 위해 절연막 상부에 탄소막 하드마스크를 증착하고 식각을 진행하게 되는데, 향후 상기 절연막의 적층 수가 48층, 64층 등으로 계속 증가할수록 하드마스크의 내식각성이 증가될 것이 요구된다.이와 같이, 하드마스크의 내식각성을 증가시키기 위해서는, 박막의 두께를 증가시키든가 박막의 식각 선택비를 증가시키는 방식을 주로 사용하는데, 박막의 두께를 증가시키는 방식은 패턴 종횡비(A/R; aspect ratio)를 증가시켜 하층막 패터닝을 곤란하게 하는 문제점이 있기 때문에, 최근에는 박막의 식각 선택비를 증가시키는 방식으로 기술개발이 이루어지는 추세이다.이에 따라, 하기 [선행기술문헌1]에는 비정질 탄소막 하드마스크에 도펀트(dopant)를 주입하여 식각 선택비를 증가시키고자 하는 기술이 개시되어 있으나, 이와 같이 박막 전체에 도펀트가 주입된 하드마스크는 식각 후 제거가 어려운 문제점이 있다.상기 [선행기술문헌1]의 문제점을 해결하기 위하여, [선행기술문헌2]에는 도펀트가 도핑(doping)된 박막과 도핑되지 않은 박막을 교대로 형성하는 기술이 개시되어 있다.그러나, 상기 [선행기술문헌2]의 경우, 비정질 탄소막 하드마스크를 다층막 구조로 형성하기 위해 플라즈마 발생 전원을 단속(ON/OFF)하는 방식을 사용하기 때문에, 반복되는 플라즈마 점화(ignition) 시 양극 간 전류 흐름으로 인한 아킹(arcing) 현상이나 플라즈마가 불규칙적으로 명멸(flickering)하는 현상 등이 빈발하여 공정 불안정성을 초래하는 문제점이 있었다.또한, 상기와 같이 플라즈마 발생 전원의 단속 방식에 의한 증착 공정은 얇은 박막의 구현이 어려워 각 층이 두껍게 증착되므로, 이후 식각 공정에서 각 층간 식각율의 차이로 패턴 측벽에 나타나는 요철 형상(sidewall roughness)의 불량이 더욱 심각해지고, 이에 따라 하층막의 식각 패턴에도 동일한 형상의 불량이 전사되는 경우가 빈번하다.', '6.', '17 공개)[선행기술문헌2] 한국공개특허 KR 2011-0063386 (2011.', '따라서, 상기 방법들은 최근 더욱 심각히 요청되는 비정질 탄소막 하드마스크 물질의 식각 선택비 증가에 대응하기에 여전히 미흡한 실정이다.', '  [선행기술문헌1] 일본공개특허 JP 2013-524508 (2013.', '10 공개).', '반도체 제조 공정에서 최근 적용 중인 3차원 수직 적층형 낸드(3D V-NAND) 플래시 메모리 소자 제조 공정을 일예로 들면, 기판에 다층 절연막(산화막, 질화막)을 32층(64번 증착)으로 적층하고 이 중 질화막만을 선택적으로 제거한 후, 트랜지스터의 게이트 물질을 증착하여 소자를 형성하게 된다.이 때, 다층 절연막(O/N)에서 질화막만을 선택적으로 제거하기 위해서는 먼저 적층된 절연막을 수직으로 관통하는 좁고 긴 홀(contact hole, plug)을 만들어야 한다.']